(57)【要約】【課題】光学レンズを有する基材と熱可塑性シートとの密着性が良好な光学部材の製造方法及び３次元構造物の製造方法を提供する。【解決手段】基材上に、光硬化性組成物を含み、凸状部を有する光学レンズ層を有する積層体を形成する工程と、積層体の基材を有する側から活性放射線を照射して、光学レンズ層を硬化させて、基材上に光学レンズが配置された光学部材シートを得る工程と、光学部材シートにおける基材の、光学レンズ層を有する面とは反対側の面上に熱可塑性シートを貼り合わせる工程と、熱可塑性シートを貼り合わせる工程の実施中又は実施完了後に、光学部材シートの光学レンズを有する面側及び熱可塑性シートを有する面側の少なくともいずれかに活性放射線を照射する工程と、を含む、光学部材の製造方法及びその応用。【選択図】なし【特許請求の範囲】
【請求項１】
基材上に、光硬化性組成物を含み、凸状部を有する光学レンズ層を有する積層体を形成する工程と、
前記積層体の前記基材を有する側から活性放射線を照射して、前記光学レンズ層を硬化させて、前記基材上に光学レンズが配置された光学部材シートを得る工程と、
前記光学部材シートにおける前記基材の、前記光学レンズを有する面とは反対側の面上に熱可塑性シートを貼り合わせる工程と、
前記熱可塑性シートを貼り合わせる工程の実施中又は実施完了後に、前記光学部材シートにおける前記基材の前記光学レンズを有する面側及び前記熱可塑性シートを有する面側の少なくともいずれかに活性放射線を照射する工程と、を含む、光学部材の製造方法。
【請求項２】
前記熱可塑性シートを貼り合わせる工程は、前記熱可塑性シートを加熱しながら貼り合わせる工程を含む、請求項１に記載の光学部材の製造方法。
【請求項３】
前記加熱は、前記熱可塑性シートの面内において、少なくとも０．１℃以上１０℃以下の温度差を有する条件で行われる、請求項２に記載の光学部材の製造方法。
【請求項４】
前記熱可塑性シートを貼り合わせる工程は、板状の支持体上に、前記光学部材シートと熱可塑性シートとを重ね、少なくとも１対の加熱ロール間を通過させる工程を含む、請求項１〜請求項３のいずれか１項に記載の光学部材の製造方法。
【請求項５】
前記光学レンズ層が、半円筒形状の表面を有する複数本の凸レンズ部が一方向に並列したレンチキュラーレンズ層である、請求項１〜請求項４のいずれか１項に記載の光学部材の製造方法。
【請求項６】
前記活性放射線を照射する工程が、前記光学レンズの形成面側から行われる請求項１〜請求項５のいずれか１項に記載のレンチキュラーシートの製造方法。
【請求項７】
前記光学部材シートを得る工程の後、前記熱可塑性シートを貼り合せる工程の前に、前記光学部材シートを一定寸法に裁断して、枚葉光学部材シートを作製する工程を有する、請求項１〜請求項６のいずれか１項に記載の光学部材の製造方法。
【請求項８】
請求項１〜請求項７のいずれか１項に記載の光学部材の製造方法により、光学部材を作製する工程と、作製された光学部材を立体成型する工程と、を含む、３次元構造物の製造方法。
【発明の詳細な説明】
【技術分野】
【０００１】
本開示は、光学部材の製造方法及び３次元構造物の製造方法に関する。
【背景技術】
【０００２】
基材表面に種々の光学レンズを備える光学部材は各種の用途に使用されている。
光学レンズを備える光学部材としては、例えば、基材上に半球形の光学レンズを有し、物品を目視する場合に拡大することができる光学部材、断面がのこぎりの刃状の光学レンズを有し、種々の光学的な意匠を表示しうるプリズムシート、半円筒形の表面を有する凸状レンズが一方向に並列した光学レンズを有し、見る角度によって異なる画像を表示するレンチキュラーシート、或いは、基材上に複数の半球形のマイクロレンズを有するマイクロレンズアレイなどが挙げられる。
【０００３】
光学部材の中でも、見る角度によって異なる画像を表示する媒体としてのレンチキュラーシートが種々の分野で用いられている。
レンチキュラーシートは、一般に、レンチキュラーレンズを有する面と反対側の面に、インターレースされた複数の画像を組合せた画像列群（レンチキュラー画像）が配置され、画像列群を、レンチキュラーレンズを通して観察した場合に、観察する角度によって画像列群のうちの１種又は２種以上の画像を表示することができる。
このように、既述のレンチキュラーシート、プリズムシート、マイクロレンズアレイ等は、意匠的な特性を生かす目的で、基材の、光学レンズ層を有する側とは反対側の面上（以下、基材の裏面側と称することがある）に、印刷層を形成して用いられることが一般的である。
また、近年では、光学部材として従来の２次元形状（平面状）の利用に加え、立体形状に成型された３次元形態への適用が試みられている。光学部材を３次元成形する際には、３次元成型に耐える強度と腰の強さを付与するために光学部材の、光学レンズを有する側とは反対側の基材面（以下、裏面と称することがある）上に、熱可塑性シート（以下、バッキングシートと称することがある）を貼り合わせることが行なわれている。
【０００４】
例えば、特定のウレタン樹脂からなるプリズム状突起を有するレンズ層が、パターン転写用バッキングフィルム表面と接することで形成され、転写時に露光硬化されたレンズ層を有し、裏面にラミネートフィルムを有する、装飾効果に優れた光学フィルムが開示されている(例えば、特許文献１参照）。
また、透明基材上に略円柱径状等のレンズ層を形成し、透明基材のレンズ層を有する側とは反対側に熱可塑性樹脂層を介して紙基材、樹脂フィルム基材に積層させるレンズ付印刷物であって、レンズ層が紫外線硬化樹脂により形成され、紫外線露光により硬化されているために、立体成型してもレンズの傷付きが抑制されたレンズ付印刷物が提案されている(例えば、特許文献２参照）。
【先行技術文献】
【特許文献】
【０００５】
【特許文献１】特開２００８−９６８２０号公報
【特許文献２】特許第５０１７９７２号公報
【発明の概要】
【発明が解決しようとする課題】
【０００６】
しかしながら、特許文献１及び特許文献２に記載の方法では、レンズ層の強度を向上させることは考慮されてはいるが、３次元成型に対する適合性を意図していない。
従来公知の光学部材は、本発明者らの検討によれば、基材の、光学レンズが形成された面とは反対側の面にバッキングシートを形成した場合、基材とバッキングシートとの密着性が充分に得られず、光学部材を折り曲げる際、あるいは、さらに光学部材を３次元加工する際に、バッキングシートが剥離して、光学部材の価値を著しく低下させることがある。
【０００７】
本発明の一実施形態が解決しようとする課題は、光学レンズを有する基材と熱可塑性シートとの密着性が良好な光学部材の製造方法を提供することである。
また、本発明の別の実施形態が解決しようとする課題は、３次元成型加工しても、光学レンズを有する基材と熱可塑性シートとの密着性の良好な３次元構造物の製造方法を提供することである。
【課題を解決するための手段】
【０００８】
上記課題を解決するための手段は、以下の態様を含む。
＜１＞  基材上に、光硬化性組成物を含み、凸状部を有する光学レンズ層を有する積層体を形成する工程と、積層体の基材を有する側から活性放射線を照射して、光学レンズ層を硬化させて、基材上に光学レンズが配置された光学部材シートを得る工程と、光学部材シートにおける基材の、光学レンズを有する面とは反対側の面上に熱可塑性シートを貼り合わせる工程と、熱可塑性シートを貼り合わせる工程の実施中又は実施完了後に、光学部材シートにおける基材の光学レンズを有する面側及び熱可塑性シートを有する面側の少なくともいずれかに活性放射線を照射する工程と、を含む、光学部材の製造方法。
＜２＞  熱可塑性シートを貼り合わせる工程は、熱可塑性シートを加熱しながら貼り合わせる工程を含む、＜１＞に記載の光学部材の製造方法。
＜３＞  加熱は、熱可塑性シートの面内において、少なくとも０．１℃以上１０℃以下の温度差を有する条件で行われる、＜２＞に記載の光学部材の製造方法。
＜４＞  熱可塑性シートを貼り合わせる工程は、板状の支持体上に、光学部材シートと熱可塑性シートとを重ね、少なくとも１対の加熱ロール間を通過させる工程を含む、＜１＞〜＜３＞のいずれか１つに記載の光学部材の製造方法。
【０００９】
＜５＞  光学レンズ層が、半円筒形状の表面を有する複数本の凸レンズ部が一方向に並列したレンチキュラーレンズ層である、＜１＞〜＜４＞のいずれか１つに記載の光学部材の製造方法。
＜６＞  活性放射線の照射が、光学部材シートにおける基材の光学レンズを有する面側から行われる、＜１＞〜＜５＞のいずれか１つに記載の光学部材の製造方法。
＜７＞  光学部材シートを得る工程の後、光学部材シートを一定寸法に裁断して、枚葉光学部材シートを作製する工程を有する、＜１＞〜＜６＞のいずれか１つに記載の光学部材の製造方法。
＜８＞  ＜１＞〜＜７＞のいずれか１つに記載の光学部材の製造方法により、光学部材を作製する工程と、作製された光学部材を立体成型する工程と、を含む３次元構造物の製造方法。
【発明の効果】
【００１０】
本発明の一実施形態によれば、光学レンズを有する基材と熱可塑性シートとの密着性が良好な光学部材の製造方法を提供することができる。
また、本発明の別の実施形態によれば、３次元成型加工しても、光学レンズを有する基材と熱可塑性シートとの密着性の良好な３次元構造物の製造方法を提供することができる。
【図面の簡単な説明】
【００１１】
【図１】本開示における光学部材の一態様であるレンチキュラーシートの一例を示す概略図である。
【発明を実施するための形態】
【００１２】
以下、本開示について詳細に説明する。
本明細書において「〜」を用いて記載した数値範囲は、「〜」の前後の数値を下限値及び上限値として含む数値範囲を表す。
なお、本明細書において組成物中の各成分の量は、組成物中に各成分に該当する物質が複数存在する場合、特に断らない限り、組成物中に存在する複数の物質の合計量を意味する。
本明細書中に段階的に記載されている数値範囲において、ある数値範囲で記載された上限値又は下限値は、他の段階的な記載の数値範囲の上限値又は下限値に置き換えてもよい。また、本明細書中に記載されている数値範囲において、ある数値範囲で記載された上限値又は下限値は、実施例に示されている値に置き換えてもよい。
【００１３】
本明細書中において、「（メタ）アクリル」は、アクリル及びメタクリルの少なくとも一方を意味し、「（メタ）アクリレート」は、アクリレート及びメタクリレートの少なくとも一方を意味する。
また、本明細書中の「工程」の用語は、独立した工程だけではなく、他の工程と明確に区別できない場合であっても、その工程の所期の目的が達成されれば本用語に含まれる。
本開示におけるアルキル基、アリール基、アルキレン基及びアリーレン基等の炭化水素基は、特に断りのない限り、直鎖状であっても、分岐を有していても、環構造を有していてもよい。
また、本開示における重量平均分子量（Ｍｗ）及び数平均分子量（Ｍｎ）は、特に断りのない限り、ＴＳＫｇｅｌ  ＧＭＨｘＬ、ＴＳＫｇｅｌ  Ｇ４０００ＨｘＬ、ＴＳＫｇｅｌ  Ｇ２０００ＨｘＬ（何れも東ソー（株）製の商品名）のカラムを使用したゲルパーミエーションクロマトグラフィ（ＧＰＣ）分析装置により、溶媒ＴＨＦ（テトラヒドロフラン）、示差屈折計により検出し、標準物質としてポリスチレンを用いて換算した分子量である。
【００１４】
本開示の光学部材の製造方法は、基材上に、光硬化性組成物を含み、凸状部を有する光学レンズ層を有する積層体を形成する工程と、積層体の基材を有する側から活性放射線を照射して、光学レンズ層を硬化させて、基材上に光学レンズが配置された光学部材シートを得る工程と、光学部材シートにおける基材の、光学レンズを有する面とは反対側の面上に熱可塑性シートを貼り合わせる工程と、熱可塑性シートを貼り合わせる工程の実施中又は実施完了後に、光学部材シートにおける基材の光学レンズを有する面側及び熱可塑性シートを有する面側の少なくともいずれかに活性放射線を照射する工程と、を含む。
【００１５】
以下、本開示に係る光学部材の製造方法（以下、本開示の製造方法と称することがある）を、光学部材としてレンチキュラーシートの製造を例に挙げて説明する。しかし、本開示の光学部材の製造方法は、レンチキュラーシートの製造方法には限定されず、基材上に凸状の光学レンズを有する光学部材のいずれに好適に適用される。
なかでも、光学レンズ層が、半円筒形状の表面を有する複数本の凸レンズ部が一方向に並列したレンチキュラーレンズ層である態様が好ましい。
これは、レンチキュラーシートを、例えば、折り曲げたり、さらに三次元加工したりする場合において、一方向に並列した、即ち、方向性を持って形成されたレンチキュラーレンズ層の存在に起因して、レンチキュラーシート全体に対し、局所的に曲げ応力が作用しやすくなるレンチキュラーシートの製造方法に、本開示の光学部材の製造方法を適用することによりその効果がより顕著に奏されるためである。従って、本開示の製造方法により得られたレンチキュラーシートは、局所的な曲げ応力が作用した場合であっても、基材とバッキングシートとしての熱可塑性シートの密着性が良好で、バッキングシートの剥離によるレンチキュラー効果の低下、或いは、レンチキュラーシートによる３次元構造物の外観の低下が効果的に抑制される。
以下、本開示の光学部材の製造方法について、工程順に説明する。
【００１６】
〔基材上に、光硬化性組成物を含み、凸状部を有する光学レンズ層を有する積層体を形成する工程〕
まず、基材上に光学レンズ層を形成する。
光学レンズ層の形成に用いられる光硬化性組成物の詳細については後述する。
光硬化性組成物は、硬化後の光学レンズの透明性が良好であるという観点から、透明な硬化膜を形成しうる硬化性化合物、例えば、（メタ）アクリル系モノマー（例えば、単官能（メタ）アクリレートモノマー、多官能（メタ）アクリレートモノマー、ビニル系モノマー等から選ばれる１種以上の重合性モノマー）、ウレタン系硬化性化合物を含むことが好ましい。
【００１７】
本工程では、後述する基材上に、光硬化性組成物を含む層を形成し、目的とする光学レンズの形状に成型して、基材上に光学レンズ層を有する積層体を得る。
成型は、目的とする光学レンズの形状が得られる方法であれば特に制限されない。なかでも、成型効率及び成型精度の観点から、金型又は木型等の型を用いた成型が好ましい。
具体的には、例えば、所望の光学レンズ形状が凹上に加工された金型を用意し、金型に光硬化性組成物を流し込み、必要に応じて乾燥させた後、基材上に積層することで、基材上に光硬化性組成物を含む光学レンズ層を有する積層体を得ることができる。
また、金型を用いた他の成型方法としては、基材上に光学レンズ形成用の光硬化性組成物層を形成し、光硬化性組成物に加熱した金型を押しつけて成型する方法などが挙げられる。金型の加熱は、２０℃〜６０℃で行なうことが好ましい。
【００１８】
また、光学レンズ層の成型は、真空成型又は圧空成型により行なうこともできる。
真空成型する方法としては、特に制限されないが、成型を、真空下の加熱した状態で行う方法が好ましい。
真空とは、室内を真空引きし、１００Ｐａ以下の真空度とした状態を指す。圧空とは、０．１ＭＰａ以上５ＭＰａ以下の状態が好ましい。
成型する際の温度は、圧空及び真空のいずれも６０℃以上の温度域が好ましく、８０℃以上の温度域がより好ましく、１００℃以上の温度域が更に好ましい。成型する際の温度の上限は、一般に２００℃が好ましい。
成型する際の温度とは、成型に供される積層体が接する型の表面の温度を指し、型の表面に熱電対を接触させることで測定される。
【００１９】
真空成型は、成型分野で広く知られている真空成型技術を利用して行うことができ、例えば、日本製図器工業（株）製のＦｏｒｍｅｃｈ５０８ＦＳを用いて真空成型してもよい。圧空成型では、例えばＳｏｄｉｃｋ社製ＳＤＦ６００型を使用できる。また、高分子大辞典（丸善（株））ｐ．７６６〜７６８に記載されている「熱成型」の項目及びこの項目に引用されている文献を参照することができる。真空成型と圧空成型とは、併用することも好ましい。
【００２０】
本開示の製造方法により得られる光学部材の光学レンズは、光学部材として好適に用いることができる所望の形状を有する。光学レンズとしては、凸状レンズとしてシリンドリカルレンズ、プリズムレンズ、半球状のマイクロレンズ、フレネルレンズ、複数の凸状レンズ（シリンドリカルレンズ）が一方向に並列したレンチキュラーレンズ等の各光学レンズの形状を有する光学レンズが挙げられる。
【００２１】
光学部材における光学レンズとして、レンチキュラーレンズを形成する場合には、光学レンズは光硬化性組成物を用いて成型することが好ましく、より好ましくは（メタ）アクリル系の重合性化合物又は樹脂を含む光硬化性組成物を使用するのが好ましい。
光学レンズの形態は点状（ドット状）、柱状（線状）のいずれでもよいが、基材との接触面積の大きな柱状であることが好ましい。
柱状における柱の断面は多角形、半円形等特に制限は無いが、光学レンズ内で発生した残留応力を均等に分散し易い半円形がより好ましい。
【００２２】
レンチキュラーレンズの好ましいサイズは、ピッチが、５０μｍ以上１０００μｍ以下が好ましく、より好ましくは８０μｍ以上６００μｍ以下、さらに好ましくは１００μｍ以上３００μｍ以下である。
光学レンズの高さは１０μｍ以上５００μｍ以下が好ましく、より好ましくは１５μｍ以上４００μｍ以下、さらに好ましくは２０μｍ以上３００μｍ以下である。
光学レンズの高さ、ピッチとも既述の範囲内であることで、光学レンズのサイズが適性となり、ロール状に巻いたり、シートを切り出して枚葉シートして積み上げたりする際に、光学レンズと接触することに起因する光学部材裏面の傷つき、基材と熱可塑性シートとの密着性の低下が抑制される。さらに、ロール状に巻いたり、シートを切り出して枚葉シートして積み上げたりする際に、光学レンズと光学部材裏面の滑り性が良好となり、取り扱い性が良好となる。
【００２３】
なお、レンチキュラーレンズ（シリンドリカルレンズ）の高さの測定は、以下の方法により行う。
得られたレンチキュラーシートを、シリンドリカルレンズが並列する面と垂直方向に裁断し、光学顕微鏡により高さを測定することができる。本明細書では、ランダムに１０個のシリンドリカルレンズの高さを既述の方法で測定し、その平均値をシリンドリカルレンズの高さとしている。
【００２４】
＜基材＞
本開示の製造方法に用いられる基材は、支持材としての基材であり、任意の樹脂から形成される樹脂基材を目的等に応じて選択することができる。基材は、シート状又はフィルム状の基材が好適である。
基材に用い得る樹脂の例としては、熱可塑性樹脂である低密度ポリエチレン、中密度ポリエチレン、高密度ポリエチレン、線状低密度ポリエチレン、ポリプロピレン、エチレン−酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンもしくはポリプロピレンなどのポリオレフィン系樹脂をアクリル酸、メタクリル酸、マレイン酸、無水マレイン酸、フマル酸、イタコン酸、その他などの不飽和カルボン酸で変性した酸変性ポリオレフィン系樹脂、ポリ酢酸ビニル系樹脂、塩化ビニル系樹脂、ポリエステル系樹脂（ＰＥＴ（ポリエチレンテレフタレート）、ＰＥＮ（ポリエチレン−２，６−ナフタレート）、ＰＢＴ（ポリブチレンテレフタレート）、これらにシクロヘキサンジメタノール等を共重合したもの等）、ポリスチレン系樹脂等が挙げられる。
【００２５】
なかでも、透明性が良好であるという観点からは、アクリル系樹脂、塩化ビニル系樹脂、ポリエステル系樹脂等の樹脂から選択される樹脂製のシート又はフィルムが好ましく挙げられる。
基材の厚みは、特に制限はなく、光学部材の態様、および使用目的に応じて適宜選択される。
一般的には、基材の厚みは５０μｍ以上３００μｍ以下の範囲が好ましく、高温で３次元成型に付する場合には、５０μｍ以上２００μｍ以下の範囲がより好ましい。
基材の厚みが上記範囲において、光学部材の製造、成型、搬送時等においても、基材が破損し難くなり取扱い性の観点から好ましい。
【００２６】
基材は、市販品を用いてもよく、基材として用い得る市販品としては、例えば、住友化学（株）製のテクノロイ（アクリル系樹脂フィルム、厚み：１３９μｍ）、三菱ガス化学（株）製、ユーピロン（ポリカーボネート系樹脂フィルム、厚み：１２５μｍ）、三菱レイヨン（株）製のアクリル樹脂フィルム（アクリプレンＨＢＳ０１０Ｐ、厚み：１２５μｍ）、東レ（株）製のポリエチレンテレフタレート樹脂フィルム（ルミラーＳ１０、厚み：１００μｍ）、帝人化成（株）製のポリカーボネート樹脂フィルム（ユーピロンＨ−３０００、厚み１２５μｍ）等を用いることができる。
【００２７】
〔積層体の基材を有する側から活性放射線を照射して、光学レンズ層を硬化させて、基材上に光学レンズが配置された光学部材シートを得る工程〕
本工程では、前工程で得られた基材上に光学レンズ層を有する積層体の、基材を有する側から活性放射線を照射して光学レンズ層を硬化させ、基材上に光学レンズを形成する。
光学レンズ層を硬化する方法は、活性放射線の照射である。
【００２８】
光硬化性組成物を含む光学レンズ層は、活性放射線の照射により硬化して光学レンズが形成される。
活性放射線としては、照射により光硬化性組成物中に重合開始種を発生させるエネルギーを付与できる放射線であれば特に制限なく用いることができる。本開示における活性放射線としては、α線、γ線、Ｘ線、紫外線（以下、ＵＶと称することがある）、可視光線、電子線などが挙げられ、中でも、硬化感度及び装置の入手容易性の観点から、紫外線及び電子線が好ましく、光硬化性組成物の硬化感度の観点から紫外線がより好ましい。
【００２９】
活性放射線の照射に用いる光源としては、水銀ランプ、メタルハライドランプ、ＵＶ蛍光灯、ガスレーザー、固体レーザー等が広く知られている。また、光源として半導体紫外発光デバイスを適用してもよく、小型、高寿命、高効率、及び低コストの点で、ＬＥＤ（Light Emitting Diode）及びＬＤ（Laser Diode）も好適である。
光源としては、メタルハライドランプ、超高圧水銀ランプ、高圧水銀ランプ、中圧水銀ランプ、低圧水銀ランプ、水銀キセノンランプ、ＬＥＤ又は青紫レーザーが好ましい。中でも、波長３６５ｎｍ、４０５ｎｍ若しくは４３６ｎｍの光照射が可能な超高圧水銀ランプ、波長３６５ｎｍ、４０５ｎｍ若しくは４３６ｎｍの光照射が可能な高圧水銀ランプ、波長３６５ｎｍ、４０５ｎｍ若しくは４３６ｎｍの光照射が可能な水銀キセノンランプ、又は、波長３５５ｎｍ、３６５ｎｍ、３８５ｎｍ、３９５ｎｍ若しくは４０５ｎｍの光照射が可能なＬＥＤがより好ましく、波長３５５ｎｍ、３６５ｎｍ、３８５ｎｍ、３９５ｎｍ又は４０５ｎｍの光照射が可能なＬＥＤが特に好ましい。
【００３０】
活性放射線の照射量は、光硬化性組成物の組成及び使用量により適宜選択することができる。本工程における照射量は、０．１Ｊ／ｃｍ２以上２Ｊ／ｃｍ２以下とすることが好ましく、０．１５Ｊ／ｃｍ２以上０．５Ｊ／ｃｍ２以下とすることがより好ましく、０．５Ｊ／ｃｍ２以上１Ｊ／ｃｍ２以下とすることがさらに好ましい。
照射量が上記範囲であることで、光硬化性組成物中に含まれる未硬化の化合物の残存に起因する後工程での粘着故障の発生が抑制され、熱可塑性シートを貼り合せる工程の実施中又は実施完了後に行われる回目以降の活性放射線の照射による密着改良効果を充分に得ることができる。
【００３１】
活性放射線の照射には、上記の活性放射線を照射可能な光源を備えた公知の装置を選択して行うことができる。例えば、ＨＯＹＡ  ＣＡＮＤＥＯ  ＯＰＴＲＯＮＩＣＳ（株）製のＥＸＥＣＵＲＥ  ３０００等の紫外線（ＵＶ）照射装置を用いてもよい。
【００３２】
本工程では、活性放射線の照射を、積層体の基材を有する側から行うため、例えば、光硬化性組成物が成形金型内に配置されて成形された、脱型前の状態においても、活性放射線を照射して光硬化性組成物を硬化させることができる。このため、得られる光学レンズの形状安定性がより良好となる。活性放射線の照射により光硬化性組成物において重合反応および架橋反応の少なくともいずれかが進行し、光学レンズ層が硬化して、基材上に硬質の光学レンズを有する光学部材シートが得られる。
【００３３】
〔光学部材シートにおける基材の、光学レンズを有する面とは反対側の面上に熱可塑性シートを貼り合わせる工程〕
本工程では、既述の光学部材シートを得る工程の後、光学部材シートにおける基材の裏面に、熱可塑性シート、即ち、バッキングシートを貼り合わせる。バッキングシートとしての熱可塑性シートは、光学部材、特に、３次元成型に供する光学部材の補強及び成型性の向上に有用である。
バッキングシートとしての熱可塑性シートは、例えば、流延法によりプラスチックフィルムを形成する際に、キャリヤフィルムとして一般的に使用されているプラスチックフィルムなどを使用することができる。
バッキングシートの形成に好適な樹脂としては、熱可塑性樹脂であれば特に制限はない。例えば、ポリエチレンテレフタレート（ＰＥＴ）、ポリエチレンナフタレート（ＰＥＮ）、ポリプロピレン（ＰＰ）、ポリエチレン（ＰＥ）、サーモプラスチックオレフィン（ＴＰＯ）、フッ素樹脂、アクリル樹脂、ポリカーボネート（ＰＣ）、塩化ビニル樹脂、アクリロニトリル／ブタジエン／スチレン共重合体（ＡＢＳ樹脂）、シリコーン樹脂などを挙げることができる。バッキングシートを形成しうる樹脂は上記例示には限定されず、光学部材の使用態様に適する物性を有する熱可塑性樹脂を適宜選択して用いることができる。
本工程における熱可塑性シートはバッキングシートとして機能するため、光学部材シートの基材において、光学レンズを有する側とは反対側の基材の裏面側の面上に位置する。
【００３４】
バッキングシートとしての熱可塑性シートは、光学部材シートと貼り合わせた後、加工、例えば、加熱を伴う立体成型加工等を行なうことがある。このため、熱可塑性シートは、光学部材シートにおける基材と同様の軟化点をもつ樹脂のシートが好ましい。
熱可塑性樹脂シートに用いる樹脂の好ましい軟化温度は、成型加工性の観点から７０℃〜１８０℃が好ましく、より好ましくは８０℃〜１５０℃の範囲である。
上記好ましい軟化点の樹脂であるという観点からは、既述の熱可塑性樹脂の中でも、ＡＢＳ樹脂、塩化ビニル樹脂、ＰＣ等が好ましい。
【００３５】
熱可塑性シートの厚みは、取扱い性、即ち、持ち上げた時に自己支持性があるという観点から、１００μｍ以上１０００μｍ以下が好ましく、１２０μｍ以上８００μｍがより好ましく、１５０μｍ以上６００μｍ以下がさらに好ましい。
【００３６】
バッキングシートとしての熱可塑性シートを、光学部材基材の裏面に貼り合わせておくことで、光学部材全体の強度が向上し、本開示の製造方法により得られた光学部材を、さらに三次元成型体に加工する場合の成型性がより良好となる。よって、成形時の光学部材における基材と熱可塑性シートとの剥離が抑制され、強度、耐久性及び外観に優れた三次元構造物を容易に製造することができる。
【００３７】
基材裏面と熱可塑性シートとを貼り合わせる方法には特に制限はない。貼り合わせ方法としては、加熱貼り合わせ、接着剤又は粘着剤を介した貼り合わせ等が挙げられる。
なかでも、熱可塑性シートを貼り合わせる工程は、熱可塑性シートを加熱しながら光学部材シートの基材裏面に貼り合わせる工程を含むことが、密着性がより向上するという観点から好ましい。
熱可塑性シートと光学部材シートの基材裏面との貼り合わせが、加熱貼り合であることで、接着剤を介して貼り合わせる方法に比較して、さらに密着力が良好となる。これは、熱可塑性シートと基材との熱膨張係数が異なり、加熱貼り合わせ中に、熱可塑性シートを基材との界面に微細な皺が発生し、後述する活性放射線の照射における密着性向上効果がより顕著になるためと考えている。
熱可塑性シートを基材に加熱貼り合わせした後にも、熱可塑性シートの寸法変化は発生することがある。寸法の変化は、加熱貼り合わせで生じた残留ひずみが経時で発現するためであると考えられる。その結果、熱可塑性シートの加熱貼り合わせ中、或いは、加熱貼り合わせ後における再度の放射線の照射による密着改良効果がより向上すると考えられる。
【００３８】
熱可塑性シートを加熱貼り合わせる際の加熱は、熱可塑性シートの面内において、少なくとも０．１℃以上１０℃以下の温度差を有する条件で行われることが好ましい。
熱可塑性シートの面内において、少なくとも０．１℃以上１０℃以下の温度差を有する条件で加熱することで、熱可塑性シートの面内において、加熱時の温度差による熱膨張に差異が生じ、このため、基材との界面において、微細な皺が、均一に加熱した場合に比較してより発生し易くなり、密着性向上に寄与すると考えられる。
【００３９】
本明細書においては、加熱における面内の温度差は、面内を２５等分し、区分された各領域を測定対象として、測定対象とした各点の温度を測定し、最大温度と最低温度の差を２５点の平均値で割り百分率で示したものである。温度の測定は常法により行なうことができる。温度の測定は、測定対象箇所とした各点に、例えば、熱電対を貼り付けて測定することができる。また、非接触のサーモグラフなどにより測定対象の各点の温度を測定することができる。
【００４０】
加熱貼り合わせ行なう際に、熱可塑性シートの面内の温度に温度分布を設ける方法としては、例えば、加熱ロール内の熱源を複数に分割し温度分布を付与してもよく、この方法によれば、熱可塑性シートの幅方向に温度差を付与することができる。また、加熱貼り合わせの際に接触させる加熱ロールに与える電流を変動させて、熱可塑性シートの縦方向（流れ方向）に温度分布を付与することができる。さらに、既述の方法を組み合わせて行ない、熱可塑性しーとの面内において、幅方向、縦方向の双方に温度分布を付与してもよい。
【００４１】
（板状の支持体）
熱可塑性シートを貼り合わせる工程は、板状の支持体上に光学部材シートと熱可塑性シートとを重ね、少なくとも１対の加熱ロール間を通過させる工程を含むことが好ましい。
加熱貼り合わせの際、光学部材シートと熱可塑性シートとを重ね、板状の支持体上に配置して、加熱ロール間を通過させることで、光学部材シートの基材を有する側と熱可塑性シートとの密着性をより向上させることができる。
２枚のシートを少なくとも一対の加熱ロール間を通過させることで、加熱貼り合わせすると、上下のロール間のズリ剪断応力により、基材裏面と熱可塑性シートとの界面において微細な皺が発生し易くなる。さらに、板状の支持体上に、両者を重ね合わせて加熱ロール間を通過させることで、支持体と光学部材シート、熱可塑性シートと支持体との間にスリップが発生し、剪断ズリ応力がさらに発生し易くなり、既述の微細な皺の発生がより顕著になるために密着性がより良好となると考えている。
板状の支持体については、板状の形状を有すれば特に限定されない。なかでも、光学部材シート、熱可塑性シートとは、材質が異なる支持体を用いることで、摩擦力の差からスリップが発生し易く、そのような観点からは、剛性の高い素材を用いた板状の支持体が好ましく、支持体として金属板を用いることがより好ましい。金属板は熱伝導性が良好であり、加熱ロールの熱を、光学部材シート及び熱可塑性シートに伝導し易い点でも好ましい。金属板としては、具体的には、鉄板、ステンレス鋼（ＳＵＳ）板、アルミニウム板、チタン板、銅板等が好ましい。
板状の支持体の厚みは、支持性の観点から、５０μｍ〜１０００μｍが好ましく、１００μｍ〜８００μｍがより好ましく、１５０μｍ〜５００μｍがさらに好ましい。
一対の加熱ロール間を通過させる際には、光学部材シートと熱可塑性シートとを重ね、板状の支持体上に配置する。板状の支持体は片面のみでもよく、光学部材シートと熱可塑性シートとを重ね合わせた両面に配置してもよい。
【００４２】
〔熱可塑性シートを貼り合わせる工程の実施中又は実施完了後に、活性放射線を照射する工程〕
前工程で、光学部材シートの基材側の面上に熱可塑性シートの貼り合わせが行なわれ、光学部材シートの基材側の面上に熱可塑性シートであるバッキングシートが固定される。
本工程では、熱可塑性シートを貼り合わせる形成する工程の実施中又は実施完了後に、再び活性放射線を照射する。
【００４３】
活性放射線の照射を、光学レンズの形成後に加えて、熱可塑性シートを貼り合わせる工程の開始後、即ち貼り合わせ中又は貼り合わせ完了後に実施することで、基材と熱可塑性シートとの密着がより良好になる。
熱可塑性シートを貼り合わせる工程において、光学部材シートの基材を有する側に熱可塑性シートを貼り合わせる際に、活性放射線の照射を行なうことで、光学レンズにおいて重合反応、架橋反応等がより進行し、重合反応又は架橋反応による体積収縮による応力が、基材を介して貼り合わせた熱可塑性シートに掛かることになる。この光学部材シートの体積収縮により、光学部材シートの基材と熱可塑性シートとの界面において、体積収縮による寸法変化に起因して熱可塑性シートに目視では観察し得ない微細な皺が発生し、熱可塑性シートと基材との接触面積が向上し、その結果、基材と熱可塑性シートとの密着力が向上し、その後、加熱加工した際でも、剥離が抑制されると考えられる。
【００４４】
なお、本工程における活性放射線の照射は、熱可塑性シートを貼り合わせる工程の実施中又は実施完了後のいずれに行なってもよいが、熱可塑性シートを貼り合わせる工程の実施完了後に行なうことが好ましい。熱可塑性シートを貼り合わせる工程の実施中においては、光学部材シートと熱可塑性シートとが重ね合わせた状態で、少なくとも一対の加熱ロールを通過する際に、張力を受け、既述の基材又は熱可塑性シート上に発生する微細な皺が張力により伸ばされ易い。このため、張力の影響を受けない熱可塑性シートを貼り合わせる工程の実施完了後に活性放射線の照射を行なうことが、密着性向上効果をより得易くなると考えている。
活性放射線の照射は、熱可塑性シートを有する面側から行なわれてもよく、光学レンズを有する面側から行なわれてもよい。
なかでも、熱可塑性シートを有する面側から行なわれることが効果の観点から好ましい。
【００４５】
熱可塑性シートを貼り合わせる工程における２回目の活性放射線の照射により、光学レンズにおいて、残存する未反応の重合性モノマーの重合反応および架橋反応の少なくともいずれかが進行して、光学レンズにおける架橋密度が向上し、より硬質で耐傷性に優れた光学レンズが形成されるという副次的な効果をも得ることができる。
【００４６】
本開示の製造方法では、活性放射線の照射は、光学レンズを形成する際の光学レンズ層への照射に加え、本工程における照射で、少なくとも２回目の活性放射線の照射が行なわれる。活性放射線の照射は、本開示の製造方法の全工程において、２回以上４回以下実施されることが効果の観点から好ましく、さらに好ましくは２回以上３回以下である。
活性放射線の照射を２回以上行なうことで、光学部材シートの基材と熱可塑性シートとの密着性向上効果が充分に得られる。５回以上実施してもよいが、さらなる硬化の向上が認められず、設備がより複雑になる。
【００４７】
本工程における活性放射線の照射における照射量は、０．３Ｊ／ｃｍ２以上５Ｊ／ｃｍ２以下が好ましく、より好ましくは０．５Ｊ／ｃｍ２以上３Ｊ／ｃｍ２以下であり、さらに好ましくは０．７Ｊ／ｃｍ２以上２Ｊ／ｃｍ２以下である。なお、本工程における活性放射線の照射を２回以上行なう場合には、上記照射量は、複数回の照射における照射量の総和を表す。
本工程における活性放射線の照射における照射量が上記範囲において密着性の改良効果が充分に得られ、基材、熱可塑性シート、所望により設けられる印刷層などの他の樹脂層に対し、強度低下などの影響を与えることが抑制される。
なお、光学レンズの形成時の露光量が、本工程における活性放射線の照射における照射量の総和よりも小さい条件で活性放射線の照射を行うことが好ましい。
既述の条件を満たすことで、熱可塑性シートを貼り合わせる工程における活性放射線の照射における照射量をより多くすることができ、既述の基材、或いは、熱可塑性シートの皺の発生が促進され、密着性がより向上する。
なお、活性放射線の照射に用いる光源等は、光学レンズの形成時に行なわれる活性放射線の照射と同様に行なえばよく、照射量の好ましい範囲を満たす限り、使用する装置、条件などの好ましい態様も同様である。
【００４８】
熱可塑性シートを貼り合わせる工程の実施中又は実施完了後における活性放射線を照射する工程が、光学部材シートの光学レンズを有する面側に活性放射線を照射する工程を含むことが好ましい。即ち、本開示の製造方法では、活性放射線の照射が、光学部材シートの基材を有する側及び光学レンズの形成面側の双方から行われることが好ましい。
本工程で、２回目の活性放射線の照射を光学レンズ側から行なうことで、光学レンズの硬化反応が進行し、光学レンズ側における硬化収縮が、活性放射線の照射を、基材を有する側から行なった場合に比較し、より効率よく進行するため、既述の熱可塑性シートと基材との界面における接触面積の向上による基材と熱可塑性シートとの密着性がより良好になると考えられる。
【００４９】
〔その他の工程〕
本開示の製造方法には、上記各工程に加え、任意の他の工程を含むことができる。任意の他の工程としては、枚葉光学部材を作製する工程、印刷層を形成する工程、光学レンズ側に保護層としての熱可塑性シートを貼り合わせる工程、シートを真空成型、圧空成型等で３次元加工する工程等が挙げられる。
【００５０】
（枚葉光学部材シートを作製する工程）
本開示の製造方法では、光学部材シートを得る工程の後、熱可塑性シートを貼り合せる工程の前に、光学部材シートを一定寸法に裁断して、枚葉光学部材シートを作製する工程を有していてもよい。本工程により得られた枚葉光学部材シートに熱可塑性シートを貼り合わせることが好ましい。
光学部材シートに熱可塑性シートを貼り合わせる場合、得られた光学部材シートをロール状に巻取り、ロール状の光学部材シートの基材側に熱可塑性シートを貼り合わせてもよいが、予め光学部材シートを裁断して枚葉光学部材シートを得て、枚葉光学部材シートの基材側に熱可塑性シートを貼り合わせてもよい。
枚葉光学部材シートに熱可塑性シートを貼り合わせることで、光学部材シートの基材と熱可塑性シートの密着性がより向上する。
これは、枚葉光学部材シートを積重ねて、１葉ずつ板状の支持体上に載せ、熱可塑性シートを重ね合わせ、一対の加熱ロールを通過させる際に、板状の支持体への搬送中に基材表面に擦り傷が発生し易くなり、発生した微細な擦り傷を有する面に熱可塑性シートを重ね合わせて貼り合わせることで、界面における接触面積が向上し、ロール状の光学部材シートに熱可塑性シートを重ね合わせで貼り合わせる場合に比較して密着性がより向上すると考えられる。
また、枚葉光学部材シートとすることで、立体成型する際など、目的に応じた種類、膜厚などを有する熱可塑性シートを選択して貼り合わせることができ、他品種、少量の光学部材を効率よく製造することができる。
【００５１】
〔光学部材シートにおける基材の光学レンズを有する面とは反対側の面上に印刷を行って印刷層を形成する工程〕
印刷層を形成することで、光学部材に種々の意匠を付与することができる。
印刷層の形成は、熱可塑性シートの貼り合わせ前、後のいずれで行なってもよいが、作業性の観点から、貼合せ前が好ましい。
印刷層の形成は、光学部材の使用目的に応じて、常法により行われる。印刷方法としては、オフセット印刷法、スクリーン印刷法、インクジェット印刷法、平版印刷法、フレキソ印刷法、グラビア印刷法、印刷ロールを用いる印刷法、などが挙げられる。なかでも、耐久性の観点からスクリーン印刷法が好ましく、レンズと印刷層との位置合わせの観点からオフセット印刷法が好ましい。
【００５２】
印刷方式としては、種々選択可能である
印刷は、例えば、紫外線硬化性インクを、スクリーン印刷機、インクジェット記録装置等を用いて基材の面上に付与することで行なうことができる。紫外線硬化性インク（ＵＶインク）としては、例えば、アクリレート樹脂系のＵＶインクを用いることができる。
また、例えば、オフセット印刷装置を用いて行なうことができる。オフセット印刷では、複数の装置を用いることで、多色画像が形成される。オフセット印刷法を適用する場合には、印刷用インクとして、例えば、油性オフセットインク又は紫外線硬化型オフセットインクを用いることができる。
【００５３】
基材側に印刷する場合、金属製ドクターブレードを備えた合成ゴム製の印刷ロールを用いて印刷することができる。この場合、印刷ロールとドクターブレードの間には基材表面に適用される光硬化性インクが充填され、印刷ロールが回転することによって、印刷ロールと接する基材の表面に未硬化の光硬化性インクが付着する。この方法によれば、基材が凹凸を有する場合、光学部材シートの基板の凸状部へ印刷を行なうことができる。
印刷ロールを用いた印刷法では、光学部材シートの搬送装置によって光学部材シートを印刷ロールの回転方向と同じ方向に例えば、５ｍ／分等の特定の速度で移動させ、印刷を行なうことができる。
【００５４】
印刷用インクは、印刷方法に好適なインクを選択して用いればよい。
印刷に用いるインクの標準的な粘度は、平版印刷用インキであれば１５Ｐａ・ｓ〜３０Ｐａ・ｓ、フレキソ印刷用インキであれば、１Ｐａ・ｓ〜５Ｐａ・ｓ、スクリーン印刷用インキであれば２Ｐａ・ｓ〜５Ｐａ・ｓ、グラビア印刷用インキであれば１Ｐａ・ｓ〜５Ｐａ・ｓなどの範囲とすることができる。インクの粘度は、これらの範囲に限定されるものではない。
【００５５】
なお、基材の印刷面側の表面には、印刷インクの受容性を向上させるため、公知のインク受容層を設けてもよい。インク受容層は、印刷層形成に用いられる印刷インクの特性に応じて形成すればよい。
基材と印刷層との接着力を高める観点から、基材の印刷面側には、表面処理（例えばコロナ放電処理等）が施されてもよい。
インク受容層としては、例えば、インク受容層を形成するための調製液を基材に付与することにより設けられてもよい。
【００５６】
調製液の付与は、例えば、塗布により行うことができる。
調製液は、インク受容層を形成するための固形成分と溶媒とを含むことが好ましい。また、インク受容層は、樹脂を含むことが好ましく、樹脂の少なくとも一部は架橋剤で架橋されていることが好ましい。したがって、調製液に含まれる固形成分として樹脂及び架橋剤を含む態様が好ましい。
インク受容層の形成に用いる樹脂としては、ポリエステル、アクリル樹脂及びウレタン樹脂よりなる群から選択された少なくとも１種の樹脂であることが好ましく、特にオフセット印刷により視差画像を形成する場合に有利である。
【００５７】
光学部材シートがレンチキュラーシートである場合には、印刷は、インターレースされた複数の画像を組合せた画像列群（レンチキュラー画像）を形成することで行なわれる。
【００５８】
（光学レンズ側に熱可塑性シートを貼り合わせる工程）
既述の光学部材シートを得る工程の後、光学部材シートの光学レンズを有する側の面上に、熱可塑性シートを貼り合わせる工程を設けることができる。
熱可塑性シートとしては、既述の基材に用いられた熱可塑性樹脂のシート又はフィルムが好適である。
熱可塑性シートの厚みは、３０μｍ〜３００μｍの範囲であることが、取扱い性の観点から好ましい。
【００５９】
熱可塑性シートを光学部材シートの光学レンズ側の面に貼り合わせておくことで、光学部材における光学レンズの耐傷性がより良好となる。
【００６０】
（レンチキュラーシートの構成）
本開示の製造方法により得られる光学部材の一例としてレンチキュラーシートの構成について説明する。
レンチキュラーシートは、例えば図１に示すように、インキ受容層を付設してレンチキュラー画像が付される構成のレンチキュラー加飾シートであってもよい。レンチキュラーシートは、レンチキュラー表示に適した画像上に、半円筒形の表面を有する凸状のシリンドリカルレンズが一方向に並列したレンチキュラーレンズを有することにより、見る角度によって異なる画像を表示する表示媒体（レンチキュラー表示体）である。図１は、レンチキュラーシートの一例を示す概略図である。
【００６１】
図１に示すレンチキュラーシート１０は、半円筒形状の表面を有する複数の凸状レンズ（シリンドリカルレンズ）１２Ａが一方向に並列したレンチキュラーレンズ１２と、レンチキュラーレンズ１２の凸状レンズ１２Ａの半円筒形状の表面とは反対側に配置されたレンチキュラー画像１４と、を有している。
なお、ｘ方向は、レンズの幅方向を示し、ｙ方向は、レンズの長手方向を示している。
【００６２】
レンチキュラーシートは、半円筒形状の表面を有する複数のシリンドリカルレンズが並列したレンチキュラーレンズを有していることが好ましい。シリンドリカルレンズ１本当たりの幅は、特に限定されず、目的によってレンズのピッチ幅を選択すればよい。
シリンドリカルレンズ１本当たりの幅は、通常、１インチ（２．５４ｃｍ）当たりのレンズ数を表すＬＰＩ（Ｌｉｎｅ  Ｐｅｒ  Ｉｎｃｈ）で表されることが多い。例えば１００ＬＰＩは、１インチ当たり１００本（１００列）のシリンドリカルレンズが並列することを示しており、レンズのピッチは２５４μｍである。１インチ当たりの線数（レンズの配列数）は、値が大きいほどレンズのピッチは小さくなり、精細度が向上する。
精細度の低いレンチキュラーシート（例えば６０ＬＰＩなど）は、観察位置が比較的遠い図柄を表示するポスターなどに使うには適しているが、名刺など小さい文字情報を読ませることを目的とする場合は、レンチキュラーレンズを構成するレンズが、２．５４ｃｍ（１インチ）当たり１００列以上並列していることが好ましい。一方、レンチキュラー画像の解像度の観点から、レンチキュラーレンズを構成する凸状レンズの配列数は、２．５４ｃｍ当たり２００列（２００ＬＰＩ）以下であることがより好ましい。
【００６３】
図１では、レンチキュラー画像１４は、２つの表示用画像をそれぞれ別々に表示するための表示用画像列１４Ａ、１４Ｂと、隣接する表示用画像列１４Ａ，１４Ｂの間に挿入された補間画像列１４Ｃと、を含む画像列群から構成されている。
さらに、画像列群１４Ａ、１４Ｂ、１４Ｃの面上には、熱可塑性シート１６が貼り合わせられている。
具体的には、各表示用画像からストライプ状に抽出された表示用画像列１４Ａ，１４Ｂが対応する位置の凸状レンズ１２Ａごとに隣接して配列されており、隣接する表示用画像列１４Ａ，１４Ｂの間に、隣接する表示用画像列１４Ａ，１４Ｂの色が互いに異なる位置において、隣接する表示用画像列１４Ａ，１４Ｂの一方の色と他方の色との間にある色（補間色）を有する補間画像列１４Ｃが挿入されている。
【００６４】
本開示の製造方法によれば、光学部材として、凸状レンズを有するシリンドリカルレンズ、プリズムレンズ、半球状のマイクロレンズ、フレネルレンズ、複数の凸状レンズ（シリンドリカルレンズ）が一方向に並列したレンチキュラーレンズ等の種々の形状の光学レンズを有し、バッキングシートである熱可塑性シートとの密着性に優れた光学部材を簡易な方法で製造することができ、その応用範囲は広い。
【００６５】
〔３次元構造物の製造方法〕
本開示の３次元構造物の製造方法は、既述の本開示の光学部材の製造方法により光学部材を作製する工程と、作製された光学部材を立体成型する工程と、を含む。より具体的には、例えば、基材上に光学部材であるシリンドリカルレンズを有するレンチキュラーシートを作製する工程（以下、「レンチキュラーシート作製工程」ともいう。）と、作製されたレンチキュラーシートを成型（好ましくは真空成型或いは加圧成型）することでレンチキュラー成型体を得る工程（以下、「成型工程」ともいう。）と、を含む方法が好ましく挙げられる。
ここで、レンチキュラーシート作製工程は、既述の本開示に係る光学部材の製造方法に基づき、基材上に、光硬化性組成物を含み、凸状部を有する光学レンズ層を有する積層体を形成する工程と、積層体の基材を有する側から活性放射線を照射して、光学レンズ層を硬化させて、基材上にシリンドリカルレンズが配置されたレンチキュラーシートを得る工程と、レンチキュラーシートにおける基材の、シリンドリカルレンズを有する面とは反対側の面上に熱可塑性シートを貼り合わせる工程と、熱可塑性シートを貼り合わせる工程の実施中又は実施完了後に、レンチキュラーシートにおける基材のシリンドリカルレンズを有する面側及び熱可塑性シートを有する面側の少なくともいずれかに活性放射線を照射する工程と、を含む工程であることが好ましい。シリンドリカルレンズが一方向に並列されたものをレンチキュラーレンズといい、レンチキュラーレンズである場合がより好ましい。
また、上記レンチキュラーシート作製工程において、上述した温度ムラを有する状態で硬化する工程を含むことが好ましい。
【００６６】
比較的高い温度に曝される成型に際して、基材と印刷層との密着性が良く立体成型性に優れた光学部材（例えばレンチキュラーシート）が用いられるので、成型の際の熱で溶融して形状変形及び密着不良が生じにくく、かつ、成型時に延ばされた際に生じやすい亀裂（クラック）等の発生も抑えられる。
【００６７】
−レンチキュラーシート作製工程−
上記レンチキュラーシート作製工程では、光硬化性組成物を成型し、活性エネルギー線を照射して硬化させ、基材上にシリンドリカルレンズを有するレンチキュラーシートを作製する。光硬化性組成物の詳細については、後述する
【００６８】
また、光硬化性組成物は、光ラジカル重合開始剤を含有することが好ましい。活性エネルギー線が照射されることでラジカルが発生し、重合性化合物の重合反応が進行することによって硬化する。これにより、光硬化性組成物の硬化物であるシリンドリカルレンズが形成される。
シリンドリカルレンズの成型に当たり、光硬化性組成物を硬化させる前にあらかじめ基材を光硬化性組成物と接触させた後、光硬化性組成物の硬化を行うようにしてもよい。基材と光硬化性組成物とを接触させた状態で硬化させることで、硬化収縮による密着性の向上がより期待でき、組成に由来する密着効果に加え、基材に対する密着性の向上がより効果的に図られる。
シリンドリカルレンズの基材に対する密着の観点から、基材に接触された光硬化性組成物を硬化させることで、密着性により優れたシリンドリカルレンズを有するレンチキュラーシートが得られる。
【００６９】
本工程では、硬化前にまず、光硬化性組成物を、目的とするシリンドリカルレンズの形状に成型する。成型は、目的とする形状が得られる方法であれば特に制限されないが、成型効率及び成型精度の観点から、金型又は木型等の型を用いた成型が好ましい。
具体的には、例えば、所望とするレンズ形状に加工された金型を用意し、金型に光硬化性組成物を流し込み、必要に応じて乾燥させた後、光硬化性組成物を硬化させてもよい。これにより、目的とする形状に成型された成型物が安定的に得られる。
【００７０】
活性エネルギー線を発生させるための光源としては、水銀ランプ、メタルハライドランプ、ＵＶ蛍光灯、ガスレーザー、固体レーザー等が広く知られている。また、光源として半導体紫外発光デバイスを適用してもよく、小型、高寿命、高効率、及び低コストの点で、ＬＥＤ（Light Emitting Diode）及びＬＤ（Laser Diode）も好適である。
光源としては、メタルハライドランプ、超高圧水銀ランプ、高圧水銀ランプ、中圧水銀ランプ、低圧水銀ランプ、ＬＥＤ又は青紫レーザーが好ましい。中でも、波長３６５ｎｍ、４０５ｎｍ若しくは４３６ｎｍの光照射が可能な超高圧水銀ランプ、波長３６５ｎｍ、４０５ｎｍ若しくは４３６ｎｍの光照射が可能な高圧水銀ランプ、又は、波長３５５ｎｍ、３６５ｎｍ、３８５ｎｍ、３９５ｎｍ若しくは４０５ｎｍの光照射が可能なＬＥＤがより好ましく、波長３５５ｎｍ、３６５ｎｍ、３８５ｎｍ、３９５ｎｍ又は４０５ｎｍの光照射が可能なＬＥＤが特に好ましい。
【００７１】
活性エネルギー線の照射量は、レンチキュラーレンズ用光硬化性組成物の組成及び使用量により適宜選択すればよく、０．３Ｊ／ｃｍ２以上５Ｊ／ｃｍ２以下とすることが好ましい。
【００７２】
活性エネルギー線の照射には、上記の活性エネルギー線を照射可能な光源を備えた公知の装置を選択して行うことができる。例えば、ＨＯＹＡ  ＣＡＮＤＥＯ  ＯＰＴＲＯＮＩＣＳ（株）製のＥＸＥＣＵＲＥ  ３０００等の紫外線（ＵＶ）照射装置を用いてもよい。
【００７３】
−成型工程−
上記成型工程では、レンチキュラーシート作製工程で作製されたレンチキュラーシートを成型する。本工程では、レンチキュラーシートを成型できればよく、金型等の型を用いた成型加工に供されてもよい。
【００７４】
成型は、熱成型又は真空成型などが好適に挙げられる。
真空成型する方法としては、特に制限されるものではないが、成型を、真空下の加熱した状態で行う方法が好ましい。
真空とは、室内を真空引きし、１００Ｐａ以下の真空度とした状態を指す。
成型する際の温度は、６０℃以上の温度域が好ましく、８０℃以上の温度域がより好ましく、１００℃以上の温度域が更に好ましい。成型する際の温度の上限は、一般に２００℃が好ましい。
成型する際の温度とは、成型に供されるレンチキュラーシートの温度を指し、レンチキュラーシートの表面に熱電対を付すことで測定される。
【００７５】
上記の真空成型は、成型分野で広く知られている真空成型技術を利用して行うことができ、例えば、日本製図器工業（株）製のＦｏｒｍｅｃｈ５０８ＦＳを用いて真空成型してもよい。
【００７６】
熱成型の場合には、金型を用いて、加熱、加圧成型することができる。
いずれの成形方法においても、既述の本開示の光学部材の製造方法により得られた光学部材は、バッキングシートである熱可塑性シートと光学部材との密着性が良好である。従って立体成型を行なって光学部材を加熱、変形させても。貼り合わせた熱可塑性シートの剥離が抑制され、強度、耐久性、及び外観が良好な３次元構造物を得ることができる。
本開示の３次元構造物の製造方法により得られた３次元構造物は、光学部材の特徴を損なうことなく成型され、強度、耐久性、及び外観が良好であり、種々の分野に応用することができる。
【００７７】
（光硬化性組成物）
以下に、光学レンズ、特にレンチキュラーレンズの形成に好適に用いうる光硬化性組成物の一例を挙げて具体的に説明するが、本開示の製造方法に用いうる光硬化性組成物は以下の例に限定されない。
下記光硬化性組成物は、（メタ）アクリル系の光硬化性組成物の例である。
光硬化性組成物としては、中心骨格が３回対称軸を有する２官能又は３官能（メタ）アクリレート化合物、及び、ホモポリマーのガラス転移温度が０℃以上である単官能（メタ）アクリレート化合物を含有し、ウレタン（メタ）アクリレート化合物を含有しないか、又は、ウレタン（メタ）アクリレート化合物の含有量が、光硬化性組成物の全質量に対し、０質量％を超え４質量％未満である光硬化性組成物が、形成される光学レンズの耐擦傷性及び高温延伸性が良好であるという観点から好ましく挙げられる。
以下、本開示の製造方法に好適な光硬化性組成物に用いられる各成分について、詳述する。
【００７８】
＜中心骨格が３回対称軸を有する２官能又は３官能（メタ）アクリレート化合物＞
光硬化性組成物は、中心骨格が３回対称軸を有する２官能又は３官能（メタ）アクリレート化合物を含有することが好ましい。
本明細書における「中心骨格が３回対称軸を有する化合物」とは、ある分子の中心骨格において、Ｃ３回転操作を実施した後に、その形が、Ｃ３回転操作実施前の形と、配座異性体に関係なく、区別がつかないものである場合に、この化合物を「中心骨格が３回対称軸を有する化合物」と称する。Ｃ３回転は、角２π／３又は角３６０゜／３＝１２０°によって、分子における中心骨格を通過している軸に対しての単一の回転である。
また、化合物の対称性は、配座異性体等の厳密な立体構造の対称性まで規定するものではなく、例えば、下記に示す構造であれば、それぞれ、中心骨格が３回対称軸を有するものとする。
【００７９】
【化１】
2018112687.tif 000002
【００８０】
なお、Ｒはいずれも、同一の化学構造を有する基を表す。
【００８１】
上記中心骨格が３回対称軸を有する２官能又は３官能（メタ）アクリレート化合物における中心骨格としては、得られる硬化物の耐擦傷性及び高温延伸性の観点から、環構造を有する骨格であることが好ましく、イソシアヌル環構造、シクロヘキサン環構造、シクロプロパン環構造、トリアジン環構造、及び、ベンゼン環構造よりなる群から選ばれた構造であることがより好ましく、イソシアヌル環構造、シクロヘキサン環構造、及び、トリアジン環構造よりなる群から選ばれた構造であることが更に好ましく、イソシアヌル環構造が特に好ましい。
すなわち、中心骨格が３回対称軸を有する２官能又は３官能（メタ）アクリレート化合物は、得られる硬化物の耐擦傷性及び高温延伸性の観点から、イソシアヌル環構造を有する２官能又は３官能（メタ）アクリレート化合物であることが特に好ましい。
【００８２】
イソシアヌル環構造を有する２官能又は３官能（メタ）アクリレート化合物は、耐擦傷性の観点から、イソシアヌル環構造を有する３官能（メタ）アクリレート化合物であることが好ましい。
【００８３】
イソシアヌル環構造を有する２官能又は３官能（メタ）アクリレート化合物として具体的には、ジ（メタ）アクリル化イソシアヌレート、イソシアヌル酸エチレンオキサイド（以下、エチレンオキサイドを「ＥＯ」と称することがある。）変性トリ（メタ）アクリレート、イソシアヌル酸エチレンオキサイド変性ジ（メタ）アクリレート等が挙げられる。
中でも、イソシアヌル酸エチレンオキサイド変性トリ（メタ）アクリレートが特に好ましい。
【００８４】
イソシアヌル環構造を有する２官能又は３官能（メタ）アクリレート化合物としては、得られる硬化物の耐擦傷性及び高温延伸性の観点から、下記式ＩＣＴ又は式ＩＣＤで表される化合物が好ましく挙げられ、下記式ＩＣＴで表される化合物がより好ましく挙げられる。
【００８５】
【化２】
2018112687.tif 000003
【００８６】
式ＩＣＴ及び式ＩＣＤ中、Ｌ１Ｃ、Ｌ２Ｃ及びＬ３Ｃはそれぞれ独立に、アルキレン基、又は、−Ｌ４Ｃ−（Ｏ−Ｌ５Ｃ）ｎｔ−を表し、Ｌ４Ｃ及びＬ５Ｃはそれぞれ独立に、アルキレン基を表し、ｎｔは１以上の整数を表し、Ｒ１Ｃ、Ｒ２Ｃ及びＲ３Ｃはそれぞれ独立に、水素原子、又は、メチル基を表し、Ｒ４Ｃは、水素原子、アルキル基、ヒドロキシアルキル基、又は、−Ｌ６Ｃ−（Ｏ−Ｌ７Ｃ）ｎｄ−ＯＨを表し、Ｌ６Ｃ及びＬ７Ｃはそれぞれ独立に、アルキレン基を表し、ｎｄは１以上の整数を表す。
【００８７】
上記Ｌ１Ｃ、Ｌ２Ｃ及びＬ３Ｃはそれぞれ独立に、アルキレン基であることが好ましく、炭素数２〜８のアルキレン基であることがより好ましく、エチレン基であることが特に好ましい。
上記Ｌ４Ｃ及びＬ６Ｃはそれぞれ独立に、炭素数２〜８のアルキレン基であることが好ましく、エチレン基であることがより好ましい。
上記Ｌ５Ｃ及びＬ７Ｃはそれぞれ独立に、エチレン基、又は、プロピレン基であることが好ましく、エチレン基、又は、１，２−プロピレン基であることがより好ましく、エチレン基であることが特に好ましい。
上記ｎｔ及びｎｄはそれぞれ独立に、１〜２０の整数であることが好ましく、１〜８の整数であることがより好ましく、１〜４の整数であることが特に好ましい。
上記Ｒ１Ｃ、Ｒ２Ｃ及びＲ３Ｃは、水素原子であることが好ましい。
上記Ｒ４Ｃは、アルキル基、ヒドロキシアルキル基、又は、−Ｌ６Ｃ−（Ｏ−Ｌ７Ｃ）ｎｄ−ＯＨであることが好ましく、ヒドロキシアルキル基、又は、−Ｌ６Ｃ−（Ｏ−Ｌ７Ｃ）ｎｄ−ＯＨであることがより好ましく、ヒドロキシアルキル基であることが更に好ましく、ヒドロキシエチル基であることが特に好ましい。
【００８８】
イソシアヌル環構造を有する２官能又は３官能（メタ）アクリレート化合物として具体的には、イソシアヌル酸アルキレンオキサイド変性トリ（メタ）アクリレート、イソシアヌル酸アルキレンオキサイド変性ジ（メタ）アクリレート、トリ（メタ）アクリルオキシアルキル化イソシアヌレート、ジ（メタ）アクリルオキシアルキル化イソシアヌレート等が挙げられる。
中でも、イソシアヌル酸エチレンオキサイド変性トリ（メタ）アクリレート、及び、イソシアヌル酸エチレンオキサイド変性ジ（メタ）アクリレートよりなる群から選ばれた少なくとも１種の化合物が好ましく、イソシアヌル酸エチレンオキサイド変性トリ（メタ）アクリレートが特に好ましい。
【００８９】
また、上記イソシアヌル環構造を有する２官能又は３官能（メタ）アクリレート化合物は、市販品である東亞合成（株）製アロニックスＭ−３１５、Ｍ−３１３、及び、Ｍ−２１５も好適に用いることができる。
【００９０】
本開示の製造方法に用いうる光硬化性組成物は、イソシアヌル環構造を有する２官能又は３官能（メタ）アクリレート化合物を、１種単独で含んでいても、２種以上を含んでいてもよい。
光硬化性組成物におけるイソシアヌル環構造を有する２官能又は３官能（メタ）アクリレート化合物の含有量としては、得られる硬化物の耐擦傷性及び高温延伸性の観点から、硬化性組成物の全質量に対して、５質量％以上７０質量％以下が好ましく、１０質量％以上６５質量％以下がより好ましく、１０質量％以上６０質量％以下であることが更に好ましく、１０質量％以上４５質量％以下であることが特に好ましい。
【００９１】
＜ホモポリマーのガラス転移温度が０℃以上である単官能（メタ）アクリレート化合物＞
光硬化性組成物は、ホモポリマーのガラス転移温度が０℃以上である単官能（メタ）アクリレート化合物を含有することが好ましい。
単官能（メタ）アクリレート化合物のホモポリマーのガラス転移温度（Ｔｇ）とは、単官能（メタ）アクリレート化合物のホモポリマー（単独重合体）のガラス転移温度を意味する。具体的には、単官能（メタ）アクリレート化合物に重合開始剤を添加して、重量平均分子量１０，０００以上のホモポリマーを得る。ホモポリマーのガラス転移温度（Ｔｇ）は、ＡＳＴＭＤ３４１８−８に準拠して、示差走査熱量計により測定する。
なお、分子量によってガラス転移温度（Ｔｇ）が変化するが、重量平均分子量１０，０００以上の場合には、分子量によるＴｇの変動は無視できる程度である。
【００９２】
また、単官能（メタ）アクリレート化合物におけるホモポリマーのガラス転移温度は、得られる硬化物の耐擦傷性及び高温延伸性の観点から、２０℃以上であることが好ましく、６０℃以上であることがより好ましく、６０℃以上２００℃以下であることが更に好ましく、１１０℃以上２００℃以下であることが特に好ましい。
【００９３】
ホモポリマーのガラス転移温度が０℃以上である単官能（メタ）アクリレート化合物は、得られる硬化物の耐擦傷性及び高温延伸性の観点から、脂環構造（脂肪族環構造）を有する単官能（メタ）アクリレート化合物であることが好ましく、脂肪族炭化水素環構造を有する単官能（メタ）アクリレート化合物であることがより好ましい。
脂環構造としては、得られる硬化物の耐擦傷性及び高温延伸性の観点から、トリシクロデカン環構造、シクロヘキサン環構造、ノルボルネン環構造、及び、アダマンタン環構造よりなる群から選ばれた少なくとも１種の環構造が好ましく、トリシクロデカン環構造がより好ましい。
【００９４】
脂環構造を有する単官能（メタ）アクリレート化合物として、具体的には、ジシクロペンタニル（メタ）アクリレート、ジシクロペンタニルオキシエチル（メタ）アクリレートなどのトリシクロデカン環構造を有する（メタ）アクリレート化合物、シクロヘキシル（メタ）アクリレートなどのシクロヘキサン環構造を有する（メタ）アクリレート化合物、イソボロニル（メタ）アクリレートなどのノルボルネン環構造を有する（メタ）アクリレート化合物、１−アダマンチル（メタ）アクリレートなどのアダマンタン環構造を有する（メタ）アクリレート化合物等が挙げられる。
中でも、得られる硬化物の耐擦傷性及び高温延伸性の観点から、トリシクロデカン環構造を有する（メタ）アクリレート化合物が好ましく、ジシクロペンタニル（メタ）アクリレートがより好ましい。
【００９５】
また、ホモポリマーのガラス転移温度が０℃以上である単官能（メタ）アクリレート化合物としては、ベンジル（メタ）アクリレート、１−ナフチル（メタ）アクリレート、２−ナフチル（メタ）アクリレート、ステアリル（メタ）アクリレート、ヘキサデシル（メタ）アクリレート、ラウリル（メタ）アクリレート、ｔ−ブチル（メタ）アクリレート、ｎ−ブチルメタクリレート、メチル（メタ）アクリレート、２−ヒドロキシエチルメタクリレート等が挙げられる。
【００９６】
光硬化性組成物は、ホモポリマーのガラス転移温度が０℃以上である単官能（メタ）アクリレート化合物を、１種単独で含んでいても、２種以上を含んでいてもよい。
光硬化性組成物におけるホモポリマーのガラス転移温度が０℃以上である単官能（メタ）アクリレート化合物の含有量としては、得られる硬化物の耐擦傷性及び高温延伸性の観点から、硬化性組成物の全質量に対して、０．５質量％以上５０質量％以下が好ましく、１０質量％以上４０質量％以下がより好ましく、１５質量％以上３５質量％以下が特に好ましい。
【００９７】
＜ウレタン（メタ）アクリレート化合物＞
光硬化性組成物は、ウレタン（メタ）アクリレート化合物を含有しないか、又は、ウレタン（メタ）アクリレート化合物の含有量が、光硬化性組成物の全質量に対し、０質量％を超え４質量％未満であることが好ましい。
本開示におけるウレタン（メタ）アクリレート化合物は、１以上のウレタン結合及び１以上の（メタ）アクリロイル基を有する化合物であるものとする。
ウレタン（メタ）アクリレート化合物は、単官能であっても、多官能であってもよいが、２官能〜１５官能のものが好ましく挙げられる。
また、ウレタン（メタ）アクリレート化合物の重量平均分子量は、１，０００以上１００，０００以下であることが好ましい。
【００９８】
ウレタン（メタ）アクリレート化合物としては、例えば、ポリエチレングリコール、ポリテトラメチルグリコール等のポリエーテルポリオール；コハク酸、アジピン酸、アゼライン酸、セバシン酸、フタル酸、テトラヒドロ（無水）フタル酸、ヘキサヒドロ（無水）フタル酸等の二塩基酸とエチレングリコール、プロピレングリコール、ジエチレングリコール、トリエチレングリコール、テトラエチレングリコール、ジプロピレングリコール、１，４−ブタンジオール、１，６−ヘキサンジオール、ネオペンチルグリコール等のジオールの反応によって得られるポリエステルポリオール；ポリε−カプロラクトン変性ポリオール；ポリメチルバレロラクトン変性ポリオール；エチレングリコール、プロピレングリコール、１，４−ブタンジオール、１，６−ヘキサンジオール、ネオペンチルグリコール等のアルキルポリオール；エチレンオキシド付加ビスフェノールＡ、プロピレンオキシド付加ビスフェノールＡ等のビスフェノールＡ骨格アルキレンオキシド変性ポリオール；エチレンオキシド付加ビスフェノールＦ、プロピレンオキシド付加ビスフェノールＦ等のビスフェノールＦ骨格アルキレンオキシド変性ポリオール、又はそれらの混合物とトリレンジイソシアネート、イソホロンジイソシアネート、ヘキサメチレンジイソシアネート、ジフェニルメタンジイソシアネート、キシリレンジイソシアネート等の有機ポリイソシアネートと２−ヒドロキシエチル（メタ）アクリレート、２−ヒドロキシプロピル（メタ）アクリレート等のヒドロキシ基含有（メタ）アクリレートから製造されるウレタン（メタ）アクリレート化合物、１，５，５−トリメチル−１−［（１−メタクリロイルオキシプロパン−２−イル）カルバモイルメチル］−３−（１−メタクリロイルオキシプロパン−２−イル）カルバモイルシクロヘキサン、１，５，５−トリメチル−１−［（２−メタクリロイルオキシエチル）カルバモイルメチル］−３−（２−メタクリロイルオキシエチル）カルバモイルシクロヘキサン等が挙げられる。
【００９９】
また、ウレタン（メタ）アクリレート化合物の市販品としては、日本合成化学工業（株）製の紫光シリーズ、新中村化学工業（株）製のＵ−２ＰＰＡ、Ｕ−４ＨＡ、Ｕ−６ＨＡ、Ｕ−６ＬＰＡ、Ｕ−１５ＨＡ、Ｕ−３２４Ａ、ＵＡ−１２２Ｐ、ＵＡ５２０１、ＵＡ−５１２等；サートマー・ジャパン（株）製のＣＮ９６４Ａ８５、ＣＮ９６４、ＣＮ９５９、ＣＮ９６２、ＣＮ９６３Ｊ８５、ＣＮ９６５、ＣＮ９８２Ｂ８８、ＣＮ９８１、ＣＮ９８３、ＣＮ９９６、ＣＮ９００２、ＣＮ９００７、ＣＮ９００９、ＣＮ９０１０、ＣＮ９０１１、ＣＮ９１７８、ＣＮ９７８８、ＣＮ９８９３、ダイセル・サイテック（株）製のＥＢ２０４、ＥＢ２３０、ＥＢ２４４、ＥＢ２４５、ＥＢ２７０、ＥＢ２８４、ＥＢ２８５、ＥＢ８１０、ＥＢ４８３０、ＥＢ４８３５、ＥＢ４８５８、ＥＢ１２９０、ＥＢ２１０、ＥＢ２１５、ＥＢ４８２７、ＥＢ４８３０、ＥＢ４８４９、ＥＢ６７００、ＥＢ２０４、ＥＢ８４０２、ＥＢ８８０４、ＥＢ８８００−２０Ｒ等が挙げられる。
【０１００】
光硬化性組成物は、ウレタン（メタ）アクリレート化合物を、１種単独で含んでいても、２種以上を含んでいてもよいが、含まないことが好ましい。
光硬化性組成物は、得られる硬化物の耐擦傷性及び高温延伸性の観点から、ウレタン（メタ）アクリレート化合物を、含有しないか、又は、その含有量が、光硬化性組成物の全質量に対して、２質量％以下であることが好ましく、含有しないか、又は、その含有量が、光硬化性組成物の全質量に対して、１質量％以下であることがより好ましく、含有しないことが特に好ましい。
【０１０１】
＜Ｎ−ビニル化合物＞
光硬化性組成物は、Ｎ−ビニル化合物を含有することが好ましい。Ｎ−ビニル化合物は、樹脂基材との密着性の向上に寄与し、かつ、硬化物であるシリンドリカルレンズの、成型時における高温延伸性をより向上させる。
Ｎ−ビニル化合物としては、単官能Ｎ−ビニル化合物であることが好ましく、また、環構造を有することが好ましい。
中でも、Ｎ−ビニル化合物としては、得られる硬化物の耐擦傷性及び高温延伸性の観点から、Ｎ−ビニルピロリドン、及び、Ｎ−ビニルカプロラクタムよりなる群から選ばれた少なくとも１種の化合物であることが好ましく、Ｎ−ビニルピロリドンがより好ましい。
Ｎ−ビニル化合物のうち、Ｎ−ビニルピロリドンの例としては、Ｎ−ビニル−２−ピロリドン等が挙げられる。また、Ｎ−ビニルカプロラクタムの例としては、Ｎ−ビニル−ε−カプロラクタム等が挙げられる。
【０１０２】
光硬化性組成物は、Ｎ−ビニル化合物を、１種単独で含んでいても、２種以上を含んでいてもよい。
光硬化性組成物におけるＮ−ビニル化合物の含有量としては、得られる硬化物の耐擦傷性及び高温延伸性、並びに、シリンドリカルレンズの形状保持性の観点から、硬化性組成物の全質量に対して、３質量％以上６０質量％以下が好ましく、５質量％以上５０質量％以下がより好ましく、５質量％以上４０質量％以下が更に好ましく、２０質量％以上３５質量％以下が特に好ましい。
【０１０３】
＜末端に（メタ）アクリロイル基を有する樹脂＞
光硬化性組成物は、末端に（メタ）アクリロイル基を有する樹脂を含有することが好ましい。上記樹脂は、分子鎖の末端に（メタ）アクリロイル基を有しているため、イソシアヌル環構造を有する２官能又は３官能（メタ）アクリレート化合物等の多官能重合性化合物と併用することで、光硬化性組成物全体における架橋密度を制御し、得られる硬化物の耐擦傷性及び高温延伸性により優れる。
【０１０４】
上記樹脂としては、末端に（メタ）アクリロイル基を有するポリマーであればよく、例えば、（メタ）アクリル樹脂、ポリスチレン、ポリスチレン・メタクリレート（ＭＳ樹脂）、ポリスチレン・アクリロニトリル（ＡＳ樹脂）、ポリプロピレン、ポリエチレン、ポリエチレンテレフタレート、グリコール変性ポリエチレンテレフタレート、ポリ塩化ビニル（ＰＶＣ）、熱可塑性エラストマー、又は、これらの共重合体、シクロオレフィンポリマー等の、主鎖構造の末端に（メタ）アクリロイル基を少なくとも１つ有するポリマーを挙げることができる。中でも、得られる硬化物の耐擦傷性及び高温延伸性の観点から、末端に（メタ）アクリロイル基を有する（メタ）アクリル樹脂、又は、末端に（メタ）アクリロイル基を有するポリスチレンが好ましく、末端に（メタ）アクリロイル基を有する（メタ）アクリル樹脂がより好ましい。
また、末端に（メタ）アクリロイル基を有する（メタ）アクリル樹脂としては、耐擦傷性の観点から、末端に（メタ）アクリロイル基を有するポリメチルメタクリレートが好ましい。
更に、末端に（メタ）アクリロイル基を有する樹脂は、末端にメタクリロイル基を有することが好ましい。
【０１０５】
末端に（メタ）アクリロイル基を有する樹脂としては、例えば、東亞合成（株）製のマクロモノマーシリーズ（例：マクロモノマーＡＡ−６（メタクリロイル基を有するポリメチルメタクリレート）、マクロモノマーＡＳ−６又はＡＳ−６Ｓ（メタクリロイル基を有するポリスチレン）、マクロモノマーＡＮ−６Ｓ（メタクリロイル基を有するポリスチレン・アクリロニトリル）、マクロモノマーＡＢ−６（メタクリロイル基を有するポリブチルメタクリレート）等を用いることができる。
【０１０６】
末端に（メタ）アクリロイル基を有する樹脂の数平均分子量としては、得られる硬化物の高温延伸性の観点から、１，０００以上１０，０００以下が好ましく、３，０００以上１０，０００以下がより好ましく、５，０００以上１０，０００以下が更に好ましい。
【０１０７】
末端に（メタ）アクリロイル基を有する樹脂のガラス転移温度（Ｔｇ）としては、得られる硬化物の耐擦傷性の観点から、５０℃以上が好ましく、８０℃以上がより好ましい。また、得られる硬化物の樹脂基材への密着性及び高温延伸性の観点から、Ｔｇは２５０℃未満が好ましく、２００℃以下がより好ましい。
本開示においては、末端に（メタ）アクリロイル基を有する樹脂等のガラス転移温度（Ｔｇ）は、ＡＳＴＭＤ３４１８−８に準拠して、示差走査熱量計により測定するものとする。
【０１０８】
光硬化性組成物は、末端に（メタ）アクリロイル基を有する樹脂を、１種単独で含んでいても、２種以上を含んでいてもよい。
光硬化性組成物における末端に（メタ）アクリロイル基を有する樹脂の含有量としては、得られる硬化物の耐擦傷性及び高温延伸性の観点から、硬化性組成物の全質量に対して、０．５質量％以上５０質量％以下が好ましく、５質量％以上４５質量％以下がより好ましく、１５質量％以上３５質量％以下が特に好ましい。
【０１０９】
また、光硬化性組成物は、上述した以外の他のエチレン性不飽和化合物を含んでいてもよい。
その他のエチレン性不飽和化合物としては、公知の重合性化合物、特に公知のエチレン性不飽和化合物を用いることができる。
【０１１０】
光硬化性組成物は、他のエチレン性不飽和化合物を、１種単独で含んでいても、２種以上を含んでいてもよい。
光硬化性組成物は、得られる硬化物の高温延伸性の観点から、他のエチレン性不飽和化合物を、含有しないか、又は、その含有量が、光硬化性組成物の全質量に対して、２０質量％以下であることが好ましく、含有しないか、又は、その含有量が、硬化性組成物の全質量に対して、１０質量％以下であることがより好ましく、含有しないか、又は、その含有量が、光硬化性組成物の全質量に対して、５質量％以下であることが更に好ましく、含有しないか、又は、その含有量が、光硬化性組成物の全質量に対して、１質量％以下であることが特に好ましい。
【０１１１】
光硬化性組成物における重合性化合物としては、既述のように単官能アクリル系モノマーと、多官能アクリル系モノマーとを含有することが好ましい。アクリル系モノマーは、ウレタン系、エポキシ系等の他の重合性化合物に比較し、重合反応又は架橋反応時に体積収縮が生じやすく、後述するように、この体積収縮が、光学部材シートの基材を有する側に貼り合わせられる熱可塑性シート（バッキングシート）との密着性向上に寄与するためである。
【０１１２】
＜重合開始剤＞
光硬化性組成物は、硬化性の観点から、重合開始剤を含むことが好ましい。
重合開始剤としては、公知の光重合開始剤、及び、公知の熱重合開始剤を用いることができる。
中でも、得られる硬化物の耐擦傷性及び高温延伸性の観点から、光重合開始剤が好ましく、光ラジカル重合開始剤がより好ましい。
【０１１３】
光ラジカル重合開始剤としては、構造上の制限は特になく、例えば、２，４，６−トリメチルベンゾイルジフェニルフォスフィンオキサイド、ビス（２，４，６−トリメチルベンゾイル）フェニルフォスフィンオキサイド、２，２−ジメトキシ−１，２−ジフェニルエタン−１−オン、１−ヒドロキシシクロヘキシルフェニルケトン、１−ヒドロキシシクロヘキシルフェニルケトン、１−［４−（２−ヒドロキシエトキシ）フェニル］−２−ヒドロキシ−２−メチル−１−プロパン−１−オン、２−ヒドロキシ−１−｛４−［４−（２−ヒドロキシ−２−メチル−プロピオニル）ベンジル］フェニル｝−２−メチル−プロパン−１−オン、２−メチル−１−（４−メチルチオフェニル）−２−モルフォリノプロパン−１−オン等を挙げることができる。
【０１１４】
光ラジカル重合開始剤は、上市されている市販品を用いてもよく、市販品の具体例として、ＢＡＳＦ社製のイルガキュアシリーズ（例：ＩＲＧＡＣＵＲＥ  ＴＰＯ、ＩＲＧＡＣＵＲＥ  ８１９、ＩＲＧＡＣＵＲＥ  ６５１、ＩＲＧＡＣＵＲＥ  １８４、ＩＲＧＡＣＵＲＥ  １１７３、ＩＲＧＡＣＵＲＥ  ２９５９、ＩＲＧＡＣＵＲＥ  １２７、ＩＲＧＡＣＵＲＥ  ９０７等）が挙げられる。
【０１１５】
熱重合開始剤としては、公知のアゾ系化合物、公知の過酸化物系化合物等が挙げられる。上記アゾ系化合物としては、アゾビス系化合物を挙げることができる。また、上記過酸化物系化合物としては、ケトンパーオキサイド、パーオキシケタール、ハイドロパーオキサイド、ジアルキルパーオキサイド、ジアシルパーオキサイド、パーオキシエステル、パーオキシジカーボネート等を挙げることができる。
【０１１６】
光硬化性組成物は、重合開始剤を、１種単独で含んでいても、２種以上を含んでいてもよい。
光硬化性組成物における重合開始剤の含有量としては、得られる硬化物の耐擦傷性及び高温延伸性の観点から、硬化性組成物の全質量に対して、０．０５質量％以上１０質量％以下が好ましく、０．１質量％以上１０質量％以下がより好ましく、０．１質量％以上５質量％以下が更に好ましく、０．５質量％以上３質量％以下が特に好ましい。
【０１１７】
−他の成分−
光硬化性組成物は、上記の成分以外に、必要に応じて、有機溶剤、無機粒子等の他の成分が含まれていてもよい。
有機溶剤としては、トルエン、メチルエチルケトン等が挙げられる。光硬化性組成物は、上記の（メタ）アクリル化合物等の重合性化合物を含有するため、重合性化合物が溶剤としての機能を兼ね、別途有機溶剤を含有していなくてもよい。
無機粒子としては、二酸化珪素（シリカ）等のいわゆるフィラーと称される粒子が挙げられる。無機粒子の例として、上市されている市販品として日産化学工業（株）製のオルガノシリカゾルＭＥＫ−ＳＴシリーズ（例：ＭＥＫ−ＳＴ−４０、ＭＥＫ−ＳＴ−Ｌ等）が挙げられる。
【０１１８】
また、ウレタン系光硬化性組成物としては、例えば、特開２０１１−２３１３１７号公報、特開平９−５７８６１号公報、及び特開２０１４−２９２８号公報の段落００５８〜００６２に記載のもの等を挙げることができる。
【０１１９】
光硬化性組成物は、活性放射線の照射により硬化可能な組成物であることが好ましい。「活性放射線」は既述の通りである。
また、光硬化性組成物は、活性放射線硬化型の硬化性組成物であることが好ましく、油性重合性組成物であることがより好ましい。光硬化性組成物は、水及び揮発性溶剤をできるだけ含有しないことが好ましく、含有したとしても、硬化性組成物の全質量に対し、５質量％以下であることが好ましく、１質量％以下であることがより好ましく、０．５質量％以下であることが更に好ましい。
【０１２０】
また、光硬化性組成物は、得られる硬化物のガラス転移温度（Ｔｇ）が、得られる硬化物の耐擦傷性及び高温延伸性の観点から、９０℃を超えることが好ましく、９５℃以上２００℃以下であることがより好ましく、１００℃以上１８０℃以下であることが更に好ましい。
例えば、既述の光硬化性組成物を用いて、本開示の製造方法により光学レンズを有する光学部材を形成することができる。
【実施例】
【０１２１】
以下、本発明の実施形態を実施例により更に具体的に説明するが、本開示はその主旨を越えない限り、以下の実施例に限定されるものではない。
【０１２２】
〔実施例１〜２７、比較例１〕
１．レンチキュラーシートの作製
（１−１）基材の準備
まず、表１に示す基材を準備した。
基材シートは、下記から選定した
（Ｉ）アクリル系：住友化学（株）、テクノロイ（厚み１３９μｍ）
（ＩＩ）ポリカーボネート（ＰＣ）系：三菱ガス化学（株）、ユーピロン（厚み１２５μｍ）
【０１２３】
（１−２）レンズ層形成用光硬化性組成物の調製
（１−２−１）アクリル系光硬化性組成物
下記処方の成分を混合し、硬化性組成物を調製した。
・Ｍ−３１５（東亞合成（株）製：イソシアヌル酸ＥＯ変性トリアクリレート（イソシアヌル環構造を有する３官能アクリレート化合物）                ・・・３０質量部
・ＦＡ−５１３ＡＳ（日立化成（株）製ファンクリルＦＡ−５１３ＡＳ、ジシクロペンタニルアクリレート、ホモポリマーのＴｇ＝１２０℃）            ・・・２０質量部
・ＮＶＰ（和光純薬工業（株）製：Ｎ−ビニルピロリドン）      ・・・２８質量部
・ＡＡ−６（東亞合成（株）製：末端にメタクリロイル基を有するメタクリル樹脂（ポリメチルメタクリレート）、Ｍｎ＝６，０００）                  ・・・２１質量部
・イルガキュア（登録商標）１８４（光重合開始剤：ＢＡＳＦ社製、１−ヒドロキシシクロヘキシルフェニルケトン）                                  ・・・０．５質量部
・イルガキュアＴＰＯ（光重合開始剤：ＢＡＳＦ社製、２，４，６−トリメチルベンゾイルジフェニルホスフィンオキサイド）                          ・・・０．５質量部
なお、活性放射線として紫外線を照射して硬化を実施する場合は、既述のように、光硬化性組成物には、イルガキュアＴＰＯ（ＢＡＳＦ社製）を０．５質量部、イルガキュア１８４（ＢＡＳＦ社製）を０．５質量部添加した、
【０１２４】
（１−２−２）ウレタン系光硬化性組成物
（光硬化性プレポリマーの合成）
・ビスフェノールＡ―エチレンオキシド２モル付加物          ・・・４０．０質量部
・イソホロンジイソシアネート                              ・・・１５．０質量部
・ウレタン化触媒：ビスマストリ（２−エチルヘキサノエート）（２−エチルヘキサン酸５０質量％溶液）                                          ・・・０．０２質量部
上記各成分を混合して８０℃で５時間反応させ、その後、２−ヒドロキシエチルアクリレートを５．０質量部加えて８０℃で５時間反応させて、光硬化型プレポリマー（Ｐ１）を得た。
【０１２５】
（光硬化性組成物の調製）
・上記で得た光硬化性プレポリマー（Ｐ１）                      ６０．０質量部
・反応性希釈モノマー（Ｍ１）：フェノキシエチルアクリレート    １５．０質量部
・金型離型剤（Ｓ１）：テトラデカノール−エチレンオキシドを１０モル付加したリン酸エステル（モノエステル／ジエステル＝モル比１／１）            ０．０５質量部
・イルガキュア（登録商標）１８４（光重合開始剤：ＢＡＳＦ社製、１−ヒドロキシシクロヘキシルフェニルケトン）                                      ３．０質量部
上記各成分を混合し、均一化してウレタン系光硬化性組成物を得た。
【０１２６】
表１に記載の基材の片方の面上に、アクリル系又はウレタン系の光硬化性組成物を、基材上の下記レンズ高さになる量を塗布して、基材の面上に光硬化性組成物層を形成した。その後、図１に示す構成の、半円筒形状の表面を有する複数本の凸レンズ部を持つシリンドリカルレンズが一方向に並列したレンチキュラーレンズの形状〔レンズ高さ３３μｍ、幅１２７μｍ、長手方向ｙの長さ８０ｍｍ、１本のレンズ幅（レンズのピッチ）２００ＬＰＩ（Ｌｉｎｅ  Ｐｅｒ  Ｉｎｃｈ）〕に加工された金型（幅１００ｍｍ×奥行１００ｍｍ）を、４０℃に加熱して形成された光硬化性組成物層に押し付け、上記光硬化性組成物を光学レンズの形状に成型し、基材上に光学レンズ層が形成された積層体を得た（積層体を形成する工程）。
実施例１〜２７では、基材（表１に記載のアクリル樹脂フィルム又はポリカーボネート樹脂フィルム）を通して、紫外線（ＵＶ光）を、紫外線光源（メタルハライドランプ；岩崎電気（株）製、クウォーツアーク１０００Ｗ）を用いて、表１に記載の照射量にて照射し、光学レンズ層を硬化させた。照射後、脱型して、基材上にレンチキュラーレンズ（光学レンズ）を有するレンチキュラーシート（光学部材シート）を作製した（光学部材シートを得る工程）。
【０１２７】
２．印刷層の形成
熱可塑性シートの貼り合わせの前に、レンチキュラーシートのレンチキュラーレンズを有する側と反対側の基材上に、印刷機としてＯＬＩＶＥＲ８０ＳＤ／ＳＤＰ（桜井グラフィックスシステムズ社製）を用いて、オフセット印刷用インキ（Ｔ＆Ｋ  ＴＯＫＡ社製、超ＦＬＳ−Ｋ−ＨＳ−超耐光性インキ）にて図柄を厚み３μｍで印刷した後、ＭＴＰ−１１００（マイクロテック社製）を用い、白インキ（十条ケミカル社製６１０７ＳＬ）にてシルクスクリーンメッシュ＃２００で印刷し、基材上の全面に厚さ８μｍの印刷層を形成した。
【０１２８】
３．熱可塑性シートの貼り合わせ
貼り合わせに使用した熱可塑性シート（バッキングシート）は以下の通りである。
（Ｉ）ＡＢＳ樹脂シート（（株）オカモト、ＡＢＳシート、厚み＝１５０μｍ：表１中では「ＡＢＳ」と記載した。）
（ＩＩ）塩化ビニルシート（アキレス（株）、スリップＡ、厚み＝０．１３ｍｍ：表１中では「塩化ビニル」と記載した。）
【０１２９】
光学レンズ形成後、レンチキュラーシートに設けられた印刷層の表面に、熱可塑性シートを貼り合せた（熱可塑性シートを貼り合わせる工程）。
なお、表１中において、「枚葉」は、製膜された原反を長手方向に７００ｍｍ、長手方向に直交する幅方向に５００ｍｍのサイズに裁断した後、レンチキュラーシートの裁断片の印刷層面に熱可塑性シートを熱ロールを用いて貼り合わせ、ポスト硬化し、密着評価を実施する枚葉法を示す。また、「連続」は、製膜された原反を裁断せず、原反をそのまま熱ロールに投入し、レンチキュラーシートの印刷層面に熱可塑性シートを貼り合わせ、上記と同じサイズに裁断し、ポスト硬化して密着評価を実施する連続法を示す。連続法では、金属板で挟めず、両者金属板なしで貼合を実施した。
【０１３０】
貼り合わせ方法（貼合方式）は、以下の３つの方法にて行なった。
（ｉ）加熱ロール法
一対の加熱ロールの間を加熱しながら搬送して貼り合わせ処理した。
加熱ロールは均一の加熱と、温度差を付けた条件の加熱を実施した。
直径１５０ｍｍの加熱ロールを幅方向に十分割し、それぞれの領域において、温度差を付与した温度に調整して、幅方向に温度差の異なる加熱を行なった。
加熱条件としては、平均温度は１２０℃とし、隣接する領域毎に、表１に記載の面内温度差を付与して加熱した。加熱ロールの押付圧は０．５ＭＰａ、搬送速度は１ｍ／分であった。
【０１３１】
レンチキュラーシートと熱可塑性シートとを重ね合わせた積層体の搬送法は、下記２つの方法から選択し、表１に記載した。
（ａ）板状の支持体を使用せず、加熱ロール間を、レンチキュラーシートと熱可塑性シートとの積層体をそのまま通過させた。（表１中では、「支持体上」と記載した。）
（ｂ）チタン製の板状の支持体(厚み３００μｍ)上に、レンチキュラーシートと熱可塑性シートとの積層体を載せて搬送し、加熱ロール間を通過させた。（表１中では、「支持体不使用」と記載した。）
【０１３２】
（ｉｉ）加熱タンク法
レンチキュラーシートと熱可塑性シートとの積層体を加圧タンク内に設置し、加圧タンク内に設置した１０個のパネルヒーターの出力を調整して、表１に記載の温度分布を達成する条件で加熱した。
平均加熱温度は１２０℃、圧力は０．５ＭＰａとして１５分、加熱加圧処理した
【０１３３】
（ｉｉｉ）接着剤による貼り合わせ方法
エチルアクリレート系ポリマー（屈折率は１．４７）溶液の固形分１００質量部に対して、架橋剤としてトリメチロールプロパン／トリレンジイソシアネート３量体付加物（日本ポリウレタン工業（株）、コロネート（登録商標）Ｌ）１．８質量部を配合した接着剤組成物を調製した。
得られた接着剤組成物を、セパレータ（シリコーン剥離処理した３８μｍのＰＥＴ）に、接着剤層の乾燥厚さが１０μｍになる量で塗布し、１２０℃で３分乾燥、架橋を行い、８０℃での貯蔵弾性率が２×１０５Ｐａ、屈折率１．４７の接着剤層を形成した。
セパレータ状に形成した接着剤層を、レンチキュラーシートの基材（印刷層）側に転写して、接着剤層を形成した後、接着剤層を介して熱可塑性シート（バッキングシート）を貼り合わせた。
【０１３４】
４．活性放射線の照射
レンチキュラーシートと熱可塑性シート（バッキングシート）とを貼り合わせるに際して、貼り合わせの実施中、貼り合せの実施完了後の少なくともいずれかに、活性放射線の照射である紫外線照射を、表１に記載の条件で行なった（熱可塑性シートを貼り合わせる工程の実施中又は実施完了後に活性放射線を照射する工程）。
なお、貼り合わせの実施中における照射は、以下のようにして行なった。
金属板上にバッキングシートを載せ、このバッキングシートの上に、印刷層をバッキングシートに接触させてレンチキュラーシートを載せた。レンズ層側には金属板を重ねず、バッキングシートとレンチキュラーシートとを重ねた状態で一対の熱ロール間を通した。この際、熱ロールの上流側及び下流側の少なくとも一方に、レンズ層と向き合う側に紫外光源（紫外線ランプ）を設置した。このようにして、照射しながら貼り合わせを行なった。
【０１３５】
５．レンチキュラーシートの評価
レンチキュラーシートにおける基材と熱可塑性シートとの密着性を、以下の基準で評価した。結果を下記表１に示す。
（５−１）平面部における密着性
クロスカット試験法（lattice pattern cutting test、ＪＩＳ−Ｋ５６００（１９９９））に準じて、光学部材シートの基材と熱可塑性シートとの密着性を評価した。
即ち、熱可塑性シートにカッターナイフで１０ｍｍ角の格子状の切り込みを入れ、これに粘着テープを貼り付け、勢いよく剥離する試験を行なって評価した。剥離試験の結果、熱可塑性シートと基材との間に剥離が発生した格子目の数を数え、格子目の数を全格子目数で割って百分率を求め、密着不良率（％）とした。
（５−２）立体部における密着性
貼合まで終了したレンチキュラーシートを、１００℃に加熱して直径１００ｍｍの半球形状に真空成型し、上記と同様にＪＩＳ−Ｋ５６００（１９９９））に準じたクロスカット試験法にて立体部における密着不良率（％）を求めた。
【０１３６】
なお、表１における照射面において、「レンズ面」は、レンチキュラーシートにおけるレンチキュラーレンズを有する面側からの照射であり、「反レンズ面」は、レンチキュラーシートにおける基材面側からの照射を指す。
【０１３７】
【表１】
2018112687.tif 000004
【０１３８】
表１の結果から明らかなように、本開示の製造方法により得られたレンチキュラーシートは、光学部材シートにおける基材とバッキングシートである熱可塑性シートとの密着性に優れていることが分る。
２回目のＵＶ露光を行なわなかった比較例１の製造方法により得られた光学部材は、基材と熱可塑性シートとの密着性に劣っていた。
また、実施例４〜実施例９の対比より、貼り合わせ工程で面内に温度差を付与すること、なかでも、温度差を０．１℃〜１０℃の範囲とすることで、基材と熱可塑性シートとの密着性がより向上することが分る。
実施例１、実施例３及び実施例２３の対比より、同条件にて製造したレンチキュラーシートでは、加熱ロールによる貼り合わせは、接着剤層を介しての貼り合わせ、加熱加圧タンクによる貼り合わせに比較して、基材と熱可塑性シートとの密着性がより向上した。
各実施例の結果より、熱可塑性シートを貼り合わせる工程における活性放射線の照射は、レンズを有する面からが好ましく、活性放射線の照射量の制御により密着性が改良されることがわかる。
【符号の説明】
【０１３９】
１０  レンチキュラーシート（光学部材シート）
１２  レンチキュラーレンズ（光学レンズ）
１２Ａ  凸状レンズ
１４  レンチキュラー画像
１４Ａ、１４Ｂ  表示用画像列
１４Ｃ  補間画像列
１６  熱可塑性シート（バッキングシート）
ｘ  レンズの幅方向
ｙ  レンズの長手方向
【図１】
2018112687.tif 000005